(57)【特許請求の範囲】
【請求項１】
正極、負極及び非水電解液を備えたリチウムイオン電池であって、
前記非水電解液が、リン酸トリメチルと、
ビニレンカーボネートと、
非水溶媒としてエチレンカーボネート並びにジメチルカーボネート及び／又はジエチルカーボネートとを含み、
前記エチレンカーボネート並びに前記ジメチルカーボネート及び／又はジエチルカーボネートの体積の和が、前記非水溶媒の総体積の１００体積％であり、
前記エチレンカーボネート並びに前記ジメチルカーボネート及び／又はジエチルカーボネートの体積の和に対する前記ジメチルカーボネート及び／又はジエチルカーボネートの体積の比が０．３〜０．６であり、
前記リン酸トリメチルが前記非水電解液の総重量に対して３〜５重量％含まれ、
前記ビニレンカーボネートが前記非水電解液の総重量に対して１．０〜１０重量％含まれるリチウムイオン電池。
【請求項２】
前記非水電解液が、電解質として少なくともＬｉＰＦ６を含み、
その量が非水電解液中０．８〜２．０ｍｏｌ／ｌである請求項１に記載のリチウムイオン電池。
【請求項３】
前記エチレンカーボネート並びに前記ジメチルカーボネート及び／又はジエチルカーボネートの体積の和に対する前記ジメチルカーボネート及び／又はジエチルカーボネートの体積の比が０．４〜０．６である請求項１に記載のリチウムイオン電池。
【請求項４】
前記ビニレンカーボネートが前記非水電解液の総重量に対して１．０〜７．０重量％含まれる請求項１に記載のリチウムイオン電池。
【請求項５】
前記ビニレンカーボネートが前記非水電解液の総重量に対して２．０〜５．０重量％含まれる請求項１に記載のリチウムイオン電池。
【請求項６】
請求項１〜５のいずれかに記載のリチウムイオン電池を搭載した電池システム。
【発明の詳細な説明】
【技術分野】
【０００１】
本発明は、リチウムイオン電池、及びそれを利用した電池システムに関する。
【背景技術】
【０００２】
リチウムイオン電池は、出力密度が高いために従来パソコンや携帯電話機等の小型機器に用いられてきたが、近年になってＨＥＶ（ハイブリッド自動車）やＥＶ（電気自動車）、さらには無停電電源用途にも用いられ始めている。一方、リチウムイオン電池では、例えば、負極側でのリチウムデンドライトの成長による内部短絡や、リチウムイオン電池に外力が加わって起こる、圧壊や破断等による局所的な発熱、あるいは万が一電解液が電池から漏洩した場合に備えて、電解液自身が着火しにくく、消火作用を有することが必要となる。このような電解液の難燃化の手法は、特許文献１〜４に示されている。
【先行技術文献】
【特許文献】
【０００３】
【特許文献１】特開２００７−１１５５８３号公報
【特許文献２】特開２００６−２２１９７２号公報
【特許文献３】特開２００２−２９８９１５号公報
【特許文献４】特開平１１−２６０４０１号公報
【発明の概要】
【発明が解決しようとする課題】
【０００４】
上述の特許文献１〜４に記載の手法では、リン酸エステルを電解液中に添加することで自己消火性を付与している。リン酸エステルは負極の還元電位で分解され、それにより負極側でＬｉが酸化された状態となり初期の容量が低下する場合がある。また、無停電電源等の、電池が常に充電されたフロート充電状態やトリクル充電状態で保持される用途では、負極は還元電位で保持されるため、リン酸エステルの分解が促進され、電池の容量が低下する恐れがあった。一方、電池の容量低下を抑制するにはリン酸エステルの添加量を低減することが有効であるが、リン酸エステルの添加量を減らすと、自己消火性が消失する。その結果、自己消火性と容量低下の抑制の両立が困難となっていた。
【課題を解決するための手段】
【０００５】
本発明者らは、上述の課題を解決するために鋭意検討した結果、自己消火性とフロート充電状態等での容量低下抑制とを両立する手法を見出すに至った。すなわち本発明では、非水電解液中のリン酸エステルとしてリン酸トリメチルを選択した。加えてジメチルカーボネートあるいはジエチルカーボネートの量を多くすることで、自己消火性を発現可能な限界量までリン酸トリメチルの添加量を少なくした。さらに、非水電解液にビニレンカーボネートを添加し、ビニレンカーボネートの量を多くした。
【０００６】
より具体的には、本発明は、正極、負極及び非水電解液を備えたリチウムイオン電池であって、前記非水電解液が、リン酸トリメチルと、ビニレンカーボネートと、非水溶媒としてエチレンカーボネート並びにジメチルカーボネート及び／又はジエチルカーボネートとを含み、エチレンカーボネート並びにジメチルカーボネート及び／又はジエチルカーボネートの体積の和が、前記非水溶媒の総体積の６０体積％以上であり、エチレンカーボネート並びにジメチルカーボネート及び／又はジエチルカーボネートの体積の和に対するジメチルカーボネート及び／又はジエチルカーボネートの体積の比が０．３〜０．６であり、リン酸トリメチルが前記非水電解液の総重量に対して３〜５重量％含まれ、ビニレンカーボネートが前記非水電解液の総重量に対して１．０〜１０重量％含まれることを特徴とする。
【発明の効果】
【０００７】
上記の構成によれば、自己消化性を有する非水電解液を用いたリチウムイオン電池において、初期の容量、並びにフロート充電状態やトリクル充電状態での電池容量低下を抑制することが可能となる。すなわち、自己消火性と電池容量低下の抑制とを両立させることが可能となる。
【０００８】
特に、電解質としてＬｉＰＦ６を用い、Ｍｎを含む正極と黒鉛を含む負極を用いたリチウムイオン電池に上述の非水電解液を適用すると、安全性に優れ、かつ電池の長寿命化に有効であることを見出した。本発明は、リチウムイオン電池に限らず、非水電解液を用い、電極へのイオンの吸蔵・放出により、電気エネルギーを貯蔵・利用する電気化学デバイスに適用することが可能である。安全性に優れるため、大型の移動体又は定置型の電池システムに好適である。上記した以外の課題、構成及び効果は、以下の実施形態の説明により明らかにされる。
【図面の簡単な説明】
【０００９】
【図１】本発明の実施例１〜３におけるリチウムイオン電池の断面構造を示す図である。
【図２】本発明のリチウムイオン電池を用いた電池システムを示す図である。
【発明を実施するための形態】
【００１０】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更及び修正が可能である。また、本発明を説明するための全図において、同一の機能を有するものは、同一の符号を付け、その繰り返しの説明は省略する場合がある。
【００１１】
本発明のリチウムイオン電池は、正極、負極及び非水電解液を備え、さらに、その非水電解液が、リン酸トリメチルと、ビニレンカーボネートと、非水溶媒としてエチレンカーボネート並びにジメチルカーボネート及び／又はジエチルカーボネートとを含む。
【００１２】
リン酸トリメチル（ＴＭＰ）はリン酸エステルの一種であるが、リン酸エステルの中でもアルキル基の中に含まれる炭素と水素の数が少ない。アルキル基中の炭素と水素の数はエンタルピーと正の相関があるため、アルキル基中の炭素と水素の数が少ないリン酸トリメチルは、他のリン酸エステルと比較して、より少ない添加量で自己消火性を発現することが可能となる。添加量を少なくできれば、負極で分解する量を低減できるため、自己消火性と容量低下抑制とを両立することが可能となる。
【００１３】
また、少量のリン酸トリメチルで自己消火性を発現するために、本発明における非水電解液は、ジメチルカーボネート及び／又はジエチルカーボネートを多く含む。ここで、ジメチルカーボネート及びジエチルカーボネートは、いずれか一方を用いても良いし、両方を混合して用いても良い。リン酸トリメチルとジメチルカーボネート及び／又はジエチルカーボネートとは相互に作用し合い、電解液の自己消火性を発現する。具体的には、ジメチルカーボネートの場合について説明すると、まず、電解液が着火したときの熱によってジメチルカーボネートが蒸発し、火炎中でジメチルカーボネートの蒸気濃度が高まる。火炎中でジメチルカーボネートからメトキシラジカル（ＣＨ３Ｏ・）が生成し、それがリン酸トリメチルと反応して酸素をリン酸トリメチルへ供給する。その結果、最終的にリン酸トリメチルはリン酸又はリン酸系の皮膜になるまで酸化される。リン酸が生成する際には同時に水が生成するので、その水の蒸発熱によって火炎が消火される。また、リン酸系皮膜が電解液の上面に形成されて、電解液の有機成分と酸素との接触を遮断することにより、燃焼反応を抑制する。一方、ＴＭＰと反応したメトキシラジカルは、リン原子に結合したメチルと結合してエタンガスを、あるいは、メチルから水素を奪ってメタンガスを生成する。
【００１４】
上記メカニズムによる消火性能を得るためには、ジメチルカーボネート及び／又はジエチルカーボネートの含有量を高める必要がある。具体的には、エチレンカーボネート並びにジメチルカーボネート及び／又はジエチルカーボネートの体積の和を、非水溶媒の総体積の６０体積％以上とする。上限は特に限定されるものではないが、１００体積％とすることができる。また、エチレンカーボネート並びにジメチルカーボネート及び／又はジエチルカーボネートの体積の和に対するジメチルカーボネート及び／又はジエチルカーボネートの体積の比率を０．３〜０．６、より望ましくは０．４〜０．６にする。これらの２つの条件をエチレンカーボネートとジメチルカーボネート及び／又はジエチルカーボネートが満たすことにより、少量のリン酸トリメチルの添加によって十分な自己消火性を得ることができる。上記条件におけるリン酸トリメチルは、前記非水電解液の総重量に対し３〜５重量％を添加することで自己消化性を得ることができた。非水溶媒中のエチレンカーボネート、ジメチルカーボネート及び／又はジエチルカーボネートの割合が少なすぎる場合、エチレンカーボネート並びにジメチルカーボネート／ジエチルカーボネートの体積の和に対するジメチルカーボネート及び／又はジエチルカーボネートの体積の比率が０．３よりも小さすぎる場合には、ジメチルカーボネートやジエチルカーボネートが相対的に足りなくなって、リン酸トリメチルの濃度を低くした場合に自己消火性が得られなくなる。０．６よりも大きすぎると、電池の容量が低下するとともに、過剰なジメチルカーボネート及びジエチルカーボネートの燃焼熱がリン酸トリメチルから生成した水の蒸発熱を上回り、自己消火性を発現するためには５重量％よりも多量のリン酸トリメチルが必要となる。その結果、電池の初期の容量、あるいは電池使用時の容量低下が大きくなり、自己消化性と電池特性の両立が不可能となる。なお、ここでいう体積％は、２５℃、標準気圧で測定した値をいう。
【００１５】
ビニレンカーボネートは、充電時に負極表面に皮膜を形成する機能を有する。ビニレンカーボネートにより形成された皮膜は負極表面での非水電解液の分解を抑制する効果を有する。一方で、ビニレンカーボネートは電池の動作に直接関与しないため、可能な限りビニレンカーボネートの添加量は少ない方が望ましいと考えられていた。ビニレンカーボネートの多量添加は負極表面の皮膜の厚膜化を招き、皮膜抵抗に起因する電池容量低下が生じるためである。しかしながら、本発明のエチレンカーボネート、ジメチルカーボネート及び／又はジエチルカーボネート、並びにリン酸トリメチルを含む非水電解液では、ビニレンカーボネートの量を多くする方が良好な特性が得られた。具体的にはビニレンカーボネートの量を非水電解液の総重量に対し１．０〜１０重量％、好ましくは１．０〜７．０重量％、特に好ましくは２．０〜５．０重量％とすることにより電池容量低下を抑制できることを明らかにした。これは電池の容量低下の主要因がリン酸トリメチル等の分解による容量低下であり、負極皮膜の厚膜化に起因する容量低下よりも影響が大きいためと考えられる。
【００１６】
なお、エチレンカーボネート、ジメチルカーボネート及び／又はジエチルカーボネート並びにビニレンカーボネートが所定の範囲内であれば、他の非水溶媒を補助的に追加して、低温特性や出力特性を向上させることが可能である。非水溶媒は、本発明のリチウムイオン電池に内蔵される正極あるいは負極上で分解しない溶媒であれば良く、その例として、プロピレンカーボネート、ブチレンカーボネート、γ−ブチロラクトン、エチルメチルカーボネート、１，２−ジメトキシエタン、２−メチルテトラヒドロフラン、ジメチルスルフォキシド、１，３−ジオキソラン、ホルムアミド、ジメチルホルムアミド、プロピオン酸メチル、プロピオン酸エチル、リン酸トリエステル（リン酸トリメチルは除く）、トリメトキシメタン、ジオキソラン、ジエチルエーテル、スルホラン、３−メチル−２−オキサゾリジノン、テトラヒドロフラン、１，２−ジエトキシエタン、クロロエチレンカーボネート、クロロプロピレンカーボネート等の非水溶媒が挙げられる。その中でも、電池の作動可能な温度範囲を広くすることが可能で、かつ電池特性を大きく劣化させない、との観点から、エチルメチルカーボネートを含有させることが好ましい。これらの非水溶媒を補助的に追加する場合、その量は、追加する非水溶媒とエチレンカーボネート並びにジメチルカーボネート及び／又はジエチルカーボネートとを合計した総体積に対して４０体積％以下とする。
【００１７】
また、非水電解液に加える電解質としては、ＬｉＰＦ６が好ましく用いられる。ＬｉＰＦ６は、非水電解液が着火した際の熱によって分解し、フッ素ラジカルを放出する。これが燃焼反応を促進する酸素ラジカルを捕捉し、燃焼反応を終了させる作用がある。ただし、ＬｉＰＦ６が主な電解質であれば、さらにＬｉＢＦ４を添加しても良い。ＬｉＢＦ４の添加量は、ＬｉＰＦ６に対して２／８以下（重量比）であれば、ＬｉＰＦ６のフッ素による燃焼反応の抑制作用が損なわれないため好ましい。また、電解質としては、リチウムイオン電池に内蔵される正極あるいは負極上で分解しないものであれば、他の電解質を用いても良い。例えば、ＬｉＣｌＯ４、ＬｉＣＦ３ＳＯ３、ＬｉＣＦ３ＣＯ２、ＬｉＡｓＦ６、ＬｉＳｂＦ６、あるいはリチウムトリフルオロメタンスルホンイミドで代表されるリチウムのイミド塩等の多種類のリチウム塩が挙げられる。ただし、ＬｉＰＦ６の量が、全電解質量の８０重量％以上であることが好ましい。また、上記ＬｉＰＦ６等の電解質の含有量は、非水電解液中０．８〜２．０ｍｏｌ／ｌとすることが好ましく、特に好ましくは１．０〜１．５ｍｏｌ／ｌである。さらに、電解質は、ポリフッ化ビニリデン、ポリアクリロニトリル、メタクリル酸メチル、ポリエチレンオキサイド、ヘキサフルオロプロピレン共重合体等のイオン伝導性高分子に含有させた状態で使用することも可能である。この場合、リチウムイオン電池を構成する際に後述するようなセパレータは不要となる。
【００１８】
正極は、集電体と合剤層とから構成され、合剤層は、正極活物質、導電剤及びバインダを含む。正極活物質は、マンガン（Ｍｎ）を含むことが望ましい。Ｍｎを含む正極活物質は、酸素との結合力が強く、高温時に酸素を放出しにくいので、リン酸トリメチルの自己消火作用とあいまってリチウムイオン電池の安全性に貢献すると考えられる。加えて、Ｍｎは、コバルトと比較してリン酸トリメチルとの反応性が低く、正極に起因する電池容量の低下を抑制することができ、長寿命化に適している。
【００１９】
Ｍｎを含む正極活物質としては、代表的にはスピネル結晶構造を有するＬｉＭｎ２Ｏ４が挙げられる。他の正極活物質であっても非水電解液の自己消火性のメリットは得ることができ、例えば、ＬｉＭｎＯ３、ＬｉＭｎ２Ｏ３、ＬｉＭｎＯ２、Ｌｉ４Ｍｎ５Ｏ１２、ＬｉＭｎ２−ｘＭｘＯ２（ただし、Ｍ＝Ｃｏ、Ｎｉ、Ｆｅ、Ｃｒ、Ｚｎ及びＴａから選ばれる一以上、ｘ＝０．０１〜０．２）、Ｌｉ２Ｍｎ３ＭＯ８（ただし、Ｍ＝Ｆｅ、Ｃｏ、Ｎｉ、Ｃｕ及びＺｎから選ばれる一以上）、Ｌｉ１−ｘＡｘＭｎ２Ｏ４（ただし、Ａ＝Ｍｇ、Ｂ、Ａｌ、Ｆｅ、Ｃｏ、Ｎｉ、Ｃｒ、Ｚｎ及びＣａから選ばれる一以上、ｘ＝０．０１〜０．１）、ＬｉＮｉ１−ｘＭｘＯ２（ただし、Ｍ＝Ｃｏ、Ｆｅ及びＧａから選ばれる一以上、ｘ＝０．０１〜０．２）、ＬｉＦｅＯ２、Ｆｅ２（ＳＯ４）３、ＬｉＣｏ１−ｘＭｘＯ２（ただし、Ｍ＝Ｎｉ、Ｆｅ及びＭｎから選ばれる一以上、ｘ＝０．０１〜０．２）、ＬｉＮｉ１−ｘＭｘＯ２（ただし、Ｍ＝Ｍｎ、Ｆｅ、Ｃｏ、Ａｌ、Ｇａ、Ｃａ及びＭｇから選ばれる一以上、ｘ＝０．０１〜０．２）、ＬｉＭｎＰＯ４等を挙げることができる。特に、スピネル結晶構造を有するＭｎ酸化物や、Ｍｎの一部をＬｉあるいは他の異種元素で置換した酸化物を用いることにより、難燃性と長寿命化の両立を図ることができる。
【００２０】
正極活物質の粒径は、合剤層の厚さ以下であることが好ましい。正極活物質粉末中に合剤層厚さ以上のサイズを有する粗粒がある場合、予めふるい分級、風流分級等により粗粒を除去し、合剤層厚さ以下の粒子を作製する。
【００２１】
正極の導電剤としては、黒鉛、カーボンブラック、活性炭等の高比表面積の炭素材料を用いることができる。その他、導電性繊維を使用することもできる。導電性繊維としては、気相成長炭素、カーボンナノチューブ、又はピッチ（石油、石炭、コールタール等の副生成物）を原料に高温で炭化して製造した繊維、アクリル繊維から製造した炭素繊維等が挙げられる。また、正極活物質よりも電気抵抗の低い金属材料であって、正極の充放電電位（通常は２．５〜４．２Ｖである）にて酸化溶解しない材料を導電剤として使用してもよい。例えば、チタン、金等の耐食性金属、ＳｉＣやＷＣ等のカーバイド、Ｓｉ３Ｎ４、ＢＮ等の窒化物が挙げられる。
【００２２】
正極の集電体には、厚さが１０〜１００μｍの金属箔、厚さが１０〜１００μｍ、孔径０．１〜１０ｍｍの金属製穿孔箔、エキスパンドメタル、発泡金属板等が用いられる。材質は、アルミニウムが最適であり、ステンレス、チタン等も適用可能である。
【００２３】
負極は、集電体と合剤層とから構成され、合剤層は、負極活物質及びバインダを含む。負極活物質としては、リチウムイオンを電気化学的に吸蔵・放出可能な成分であれば適用可能であり、天然黒鉛、人造黒鉛、膨張黒鉛、メソフェーズ炭素、炭素繊維、気相成長法炭素繊維、ポリアクリロニトリル系炭素繊維、ピッチ系炭素質材料、ニードルコークス、石油コークス、易黒鉛化炭素、難黒鉛化炭素、非晶質炭素、あるいは上記の黒鉛材料に非晶質炭素、すなわち構造の一部に黒鉛結晶構造を有していない（黒鉛構造の発達していない）炭素を混合したもの等からなる炭素質材料、もしくはこれらの混合負極、又は炭素質材料と金属との混合負極もしくは複合負極を使用することができる。特にグラフェン構造を有する炭素質材料を含むことが好ましい。非晶質炭素としては、カーボンブラックや、５員環又は６員環の環式炭化水素又は環式含酸素有機化合物を熱分解することによって合成した非晶質炭素が挙げられる。他の負極活物質としては、リチウムと合金化するアルミニウム、シリコン、スズ等の金属がある。
【００２４】
負極の合剤中にも、必要に応じて、正極と同様にカーボンブラック等の導電剤を添加しても良い。導電剤としては、上述のカーボンブラック等の他、ポリアセン、ポリパラフェニレン、ポリアニリン、ポリアセチレン等の導電性高分子材料を用いることが可能である。
【００２５】
負極の集電体としては、材質、形状、製造方法等に制限されることなく、任意の集電体を使用することができる。例えば、厚さが１０〜１００μｍの銅箔、厚さが１０〜１００μｍ、孔径０．１〜１０ｍｍの銅製穿孔箔、エキスパンドメタル、発泡金属板等が用いられ、材質も銅の他に、ステンレス、チタン、ニッケル等が適用可能である。
【００２６】
正極及び負極の作製方法は、特に限定されるものではないが、正極（負極）活物質及び導電剤をバインダとともに適当な溶媒に溶解もしくは分散させ、ボールミル、プラネタリーミキサー等の一般的な混錬分散方法を用いて良く混練分散し、正極（負極）合剤スラリーを作製する。続いて、この正極（負極）合剤スラリーを塗布機を用いて集電体上に塗布し、乾燥させた後、圧縮成形を行い、所望の大きさに切断又は打ち抜いて、目的の正極及び負極を作製することができる。集電体上に正極（負極）合剤スラリーを塗布する方法は、特に限定されるものではなく、ドクターブレード法、ディッピング法、スプレー法等の既知の方法を用いることができる。
【００２７】
また、上述のバインダとしては、特に限定されないが、例えば、スチレン−ブタジエン共重合体、メチル（メタ）アクリレート、エチル（メタ）アクリレート、ブチル（メタ）アクリレート、（メタ）アクリロニトリル、ヒドロキシエチル（メタ）アクリレート等のエチレン性不飽和カルボン酸エステル、アクリル酸、メタクリル酸、イタコン酸、フマル酸、マレイン酸等のエチレン性不飽和カルボン酸、ポリフッ化ビニリデン、ポリエチレンオキサイド、ポリエピクロロヒドリン、ポリフォスファゼン、ポリアクリロニトリル等のイオン導電性の大きな高分子化合物等が適用可能である。
【００２８】
その他、正極、及び負極にイミド系バインダを用いるときには、窒素等を含む不活性ガス雰囲気中にて３００℃以上の高温の熱処理を行い、電極中のバインダを硬化させることが好ましい。塗布から乾燥までを複数回行うことにより、複数の合剤層を集電体上に積層化させることも可能である。
【実施例】
【００２９】
以下、実施例及び比較例に基づき本発明をさらに詳細に説明する。
（実施例１−１〜１−９、及び比較例１−１〜１−６）
図１は、リチウムイオン電池１０１の内部断面構造を模式的に示している。リチウムイオン電池１０１は、正極１０７、負極１０８、及びセパレータ１０９からなる積層体をステンレス鋼からなる電池容器１０２内に密閉状態にて収納した構成となっている。電池容器１０２の上部にはステンレス鋼からなる蓋１０３があり、蓋１０３は正極外部端子１０４、負極外部端子１０５、注液口１０６を有する。非水電解液１１３は、電池容器１０２に電極群を収納した後に、蓋１０３を電池容器１０２に被せ、蓋１０３の外周を溶接して電池容器１０２と一体にした後、注液口１０６から注液した。非水電解液１１３は、正極１０７、負極１０８、セパレータ１０９の表面、細孔内部及び電池容器１０２内の空隙に保持されている。
【００３０】
正極１０７は正極リード線１１０を介して正極外部端子１０４に、負極１０８は負極リード線１１１を介して負極外部端子１０５に接続されている。正極外部端子１０４又は負極外部端子１０５と、電池容器１０２の間にはフッ素樹脂からなる絶縁性シール材料１１２を挿入し、両端子が短絡しないようにしている。
【００３１】
正極１０７は、２０μｍ厚のアルミニウム箔からなる集電体と合剤層とで構成される。合剤層は、Ｌｉ１．０３Ｍｎ１．９７Ｏ４からなる正極活物質、黒鉛粉末とカーボンブラックからなる導電剤、及びバインダで構成される。正極活物質は酸化物系であり電気抵抗が高いので、それらの電気伝導性を補うために導電剤を添加した。バインダは正極活物質及び導電剤を結着させる機能を有する。合剤層の組成は正極活物質が８７重量％、導電剤が７重量％、バインダが６重量％とした。まず、正極活物質、導電剤及びバインダと溶媒とを混合して正極合剤スラリーを調製した。この正極合剤スラリーを、ドクターブレード法にて、正極集電体に塗布した後、乾燥し集電体上に合剤層を固着した。その後、ロールプレスによって加圧成形することにより、正極１０７を作製した。本実施例では、マンガンを含む正極活物質を用いることで、安全性をより向上させた。具体的には、マンガンは、酸素との結合力が強く、高温時に酸素を放出しにくいので、自己消火性が高まると考えられる。加えて、Ｍｎはコバルトと比較してリン酸トリメチルとの反応性が低く、正極に起因する電池容量低下を抑制可能であり、長寿命化に適している。
【００３２】
負極１０８は、２０μｍ厚の銅箔からなる集電体と合剤層とで構成される。合剤層は、人造黒鉛からなる負極活物質、及びバインダで構成される。合剤層の組成は負極活物質が９２重量％、バインダが８重量％とした。正極１０７と同様の手法で負極合剤スラリーをドクターブレード法にて集電体へ付着させた後、乾燥、ロールプレスにより負極１０８を作製した。
【００３３】
セパレータ１０９は、正極１０７と負極１０８の間のみならず、正極１０７あるいは負極１０８と電池容器１０２との間にも配置し、正極１０７と負極１０８が電池容器１０２を通じて短絡しないように構成した。
【００３４】
非水電解液１１３は、エチレンカーボネート（ＥＣ）、ジメチルカーボネート（ＤＭＣ）、エチルメチルカーボネート（ＥＭＣ）、ＬｉＰＦ６、リン酸トリメチル（ＴＭＰ）及びビニレンカーボネート（ＶＣ）を種々の割合で混合して調製した。まず始めに、ＥＣ、ＤＭＣ、ＥＭＣの非水溶媒の総量が１００体積％となるように所定の体積比（百分率）で混合した。その後、電解質であるＬｉＰＦ６を所定の濃度となるよう混合した。最後にＴＭＰ及びＶＣを非水電解液の総重量に対して所定の重量比（百分率）となるように混合した。
【００３５】
作製したリチウムイオン電池について、初期の容量とフロート充電後の容量を評価した。初期の容量の評価手順を以下に示す。まず始めに開回路の状態から電池電圧が４．２Ｖになるまで１時間率相当の定電流にて充電し、電池電圧が４．２Ｖに達した後は、電流値が０．１時間率相当になるまで４．２Ｖを保持した。その後、充電を停止し３０分間の休止時間を設けた。次いで、１時間率相当の定電流の放電を開始し、電池電圧が３．０Ｖに達するまで放電させた。これを１１回繰り返し、２回目を除く１０回の放電容量の平均値を電池の初期容量とし、各実施例で比較した。
【００３６】
次にフロート充電の手順を以下に示す。フロート充電では、まず初めに、電池を５０℃の恒温槽内に入れ、電池表面温度が５０℃になった後、１２時間待機させた。その後、開回路の状態から電池電圧が４．２Ｖになるまで１時間率相当の定電流にて充電し、電池電圧が４．２Ｖに達した後、１２０日間４．２Ｖを保持した。
【００３７】
最後に、フロート充電後の容量の評価手順を示す。まず始めに、充電が完了した電池を２５℃の恒温槽に移し、電池表面温度が２５℃になった後、１２時間待機させた。次いで、初期容量の１時間率相当の定電流の放電を開始し、電池電圧が３．０Ｖに達するまで放電させた。その後、開回路の状態から電池電圧が４．２Ｖになるまで初期容量の１時間率相当の定電流にて充電し、電池電圧が４．２Ｖに達した後は、電流値が初期容量の０．１時間率相当になるまで４．２Ｖを保持した。充電後は３０分間の休止時間を設けた。次いで、初期容量の１時間率相当の定電流の放電を開始し、電池電圧が３．０Ｖに達するまで放電させた。これを１０回繰り返し、フロート充電直後の放電を除く１０回の放電容量の平均値を電池の劣化後の容量とした。劣化後の容量は初期容量で規格化し、容量比で表わした。以下、フロート充電後の容量比については試験後容量比と記す。
【００３８】
非水電解液の自己消火性は消火時間で比較した。消火時間の評価は以下の通りとした。まず始めに、非水電解液に不織布を浸漬した。次に、不織布を非水電解液から取り出し、不織布の一端をライターで着火した。その後、ライターを不織布から離した瞬間を０秒とし、不織布から火が消えた時間を消火時間と規定した。
【００３９】
上記の初期容量、試験後容量比、及び消火時間を比較することで、非水電解液の自己消火性と、容量低下の抑制とが両立しているか否かを判定した。
【００４０】
（比較例１−１〜１−６）
比較例１−１は、ＬｉＰＦ６を１ｍｏｌ／ｌ、ＥＣとＤＭＣをそれぞれ４０体積％、６０体積％とした。加えて、ＴＭＰを含まず、ＶＣを３重量％とした。比較例１−１では、非水溶媒の総体積に対するＥＣとＤＭＣの体積の和の比率は１００体積％となる。また、ＥＣとＤＭＣの体積の和に対するＤＭＣの体積の比率は０．６となる。放電容量は１．０Ａｈ、試験後容量比は７０％と高い値を示しており、初期容量、試験後容量比は優れていた。しかし、ＴＭＰを添加していないため、消火時間が１０〜２０秒という長い時間を要し、自己消火性を有していないことが分かった。
【００４１】
比較例１−２及び１−３は、比較例１−１の条件を基準としてＴＭＰをそれぞれ７重量％、１０重量％含有させた。比較例１−２及び１−３では非水溶媒の総体積に対するＥＣとＤＭＣの体積の和の比率は１００体積％となる。また、ＥＣとＤＭＣの体積の和に対するＤＭＣの体積の比率は０．６となる。
【００４２】
比較例１−２及び１−３では消火時間は０〜１秒となり、自己消火性は優れていた。しかし、ＴＭＰの添加量が多いため、ＴＭＰの分解に起因すると思われる初期容量の低下、試験後容量比の低下が確認された。初期容量、試験後容量比は比較例１−１に対して劣ることが分かった。
【００４３】
比較例１−４は、比較例１−１の条件を基準としてＥＣとＤＭＣの量を合計で５０体積％となるように各々を２０体積％、３０体積％とし、ＥＭＣを５０重量％とした。これに加えて、ＴＭＰを８重量％に変更した。比較例１−４では、非水溶媒の総体積に対するＥＣとＤＭＣの体積の和の比率は５０体積％となる。また、ＥＣとＤＭＣの体積の和に対するＤＭＣの体積の比率は０．６となる。ＥＣとＤＭＣの量が５０体積％になると、ＤＭＣによる消化作用の促進ができなくなるため、消火時間が長くなる傾向が表れ、ＴＭＰを８重量％にしても、消火時間は５〜８秒と比較例１−１に対しては消火時間が短くなるものの、自己消火性は不十分であることが分かった。加えて、ＴＭＰが過剰であるため、ＴＭＰの分解に起因すると思われる初期容量の低下、試験後容量比の低下が確認された。
【００４４】
比較例１−５は、比較例１−１の条件を基準としてＴＭＰを１重量％に変更した。比較例１−５では、非水溶媒の総体積に対するＥＣとＤＭＣの体積の和の比率は１００体積％となる。また、ＥＣとＤＭＣの体積の和に対するＤＭＣの体積の比率は０．６となる。放電容量、試験後容量比は優れていたが、ＴＭＰの添加量が少ないため、消火時間は５〜１０と長く、比較例１−１に対しては消火時間が短くなるものの、自己消火性は不十分であることが分かった。
【００４５】
比較例１−６は、比較例１−１の条件を基準としてＴＭＰを５重量％に、ＶＣを０．５重量％に変更した。比較例１−６では、非水溶媒の総体積に対するＥＣとＤＭＣの体積の和の比率は１００体積％となる。また、ＥＣとＤＭＣの体積の和に対するＤＭＣの体積の比率は０．６となる。消火時間は０〜１秒と短く、自己消火性は優れているものの、ＶＣの添加量が少ないため、ＴＭＰの分解に起因すると思われる初期容量の低下、試験後容量比の低下が確認された。
【００４６】
（実施例１−１〜１−９）
実施例１−１は、比較例１−１の条件を基準としてＴＭＰを５重量％に変更した。実施例１−１では、非水溶媒の総体積に対するＥＣとＤＭＣの体積の和の比率は１００体積％となる。また、ＥＣとＤＭＣの体積の和に対するＤＭＣの体積の比率は０．６となる。ＤＭＣの量、ＴＭＰの量を適正条件とすることにより、消火時間が０〜１秒となり、自己消火性に優れていることを確認した。加えて、ＴＭＰの量、ＶＣの量を適正条件とした結果、ＴＭＰの分解を抑制することができ、初期容量、試験後容量比ともに比較例１と同等の性能を得ることができた。結果、自己消火性と初期容量、試験後容量比の両立が可能となることが明らかになった。
【００４７】
実施例１−２及び１−３は、実施例１−１の条件を基準にＥＣ、ＤＭＣの量をそれぞれ５０体積％、５０体積％（実施例１−２）、及び６０体積％、４０体積％（実施例１−３）とした。実施例１−２及び１−３では、非水溶媒の総体積に対するＥＣとＤＭＣの体積の和の比率はともに１００体積％となる。また、ＥＣとＤＭＣの体積の和に対するＤＭＣの体積の比率はそれぞれ０．５、０．４となる。本実施例においてはＤＭＣの量を適正条件とすることにより、優れた自己消火性を有し、かつ初期容量、試験後容量比ともに実施例１−１と同等の性能を得ることができた。
【００４８】
実施例１−４は、実施例１−１の条件を基準に、ＥＣとＤＭＣの量を合計で６０体積％となるように各々を４２体積％、１８体積％とし、ＥＭＣを４０重量％追加した。実施例１−４では、非水溶媒の総体積に対するＥＣとＤＭＣの体積の和の比率は６０体積％となる。また、ＥＣとＤＭＣの体積の和に対するＤＭＣの体積の比率は０．３となる。本実施例においては非水溶媒としてＥＭＣを追加しているが、ＤＭＣの量を適正条件とすることにより、優れた自己消火性を有し、かつ初期容量、試験後容量比ともに実施例１−１と同等の性能を得ることができた。
【００４９】
実施例１−５〜１−９では、実施例１−１の条件を基準にＶＣの添加量を１．０、１．５、２．０、３．０及び５．０重量％に変更した。実施例１−５〜１−９では、非水溶媒の総体積に対するＥＣとＤＭＣの体積の和の比率は１００体積％となる。また、ＥＣとＤＭＣの体積の和に対するＤＭＣの体積の比率は０．６となる。本実施例においてはＶＣの量を適正条件とすることにより、ＴＭＰの分解を抑制し、優れた初期容量、試験後容量を実現するとともに、自己消火性も十分な特性を得ることができた。
【００５０】
実施例１−１〜１−９では、初期容量、試験後容量比、消火時間を両立するリチウムイオン電池を作製することができた。実施例１−１〜１−９における非水電解液についてまとめると以下のように表すことができる。非水電解液にはエチレンカーボネート、ジメチルカーボネート及び場合によりエチルメチルカーボネートからなる非水溶媒、リン酸トリメチル、並びにビニレンカーボネートが含まれ、エチレンカーボネート及びジメチルカーボネートの体積の和が前記非水溶媒の総体積の６０体積％以上であり、エチレンカーボネートとジメチルカーボネートの体積の和に対するジメチルカーボネートの体積の比率が０．３〜０．６であり、リン酸トリメチルは非水電解液の総重量に対し５重量％含まれ、ビニレンカーボネートは非水電解液の総重量に対し、１．０〜５．０重量％以上含まれている。
【００５１】
上記の通り、ＴＭＰを所定量以上加えることで発現する自己消化性の効果と、ジメチルカーボネートを所定量以上加えること、さらにはエチレンカーボネート及びジメチルカーボネートの体積の和を所定量以上とすることで発現するＴＭＰの自己消火性を促進する効果とによって、所望の消火性能を得ることができた。加えて、ＴＭＰ添加量を所定量以下とすること、ＶＣを所定量以上とすること、さらにはエチレンカーボネートとジメチルカーボネートの体積の和に対するジメチルカーボネートの体積の比率を所定の範囲とすることで、初期容量の確保、並びにフロート充電後の容量比の向上を図ることが可能となった。
【００５２】
本実施例に示すように、自己消火性を付与した非水電解液を用いたリチウムイオン電池において、初期の容量、並びにフロート充電状態やトリクル充電状態での電池の容量劣化を抑制することが可能となる。
【００５３】
【表１】
0005712808.tif 000002
【００５４】
（実施例２）
実施例２は、上記実施例１−１等と同一構成のリチウムイオン電池を用いて、実施例１−１の非水電解液の条件を基準にＤＭＣをジエチルカーボネート（ＤＥＣ）に変更したものである。本実施例においても、初期容量、試験後容量比、消火時間ともに実施例１−１と同等の性能を得ることができた。本結果により、ＤＭＣとＤＥＣによるＴＭＰの自己消火性の促進効果は同等であると思われることから、実施例１−２〜１−９でＤＭＣをＤＥＣに置き換えた場合でも同様の効果が得られると考えられる。
【００５５】
【表２】
0005712808.tif 000003
【００５６】
（実施例３及び比較例３）
比較例３は、前述の比較例１−２の条件を基準に電解質をＬｉＰＦ６からＬｉＢＦ４に変更したものである。比較例３では、非水溶媒の総体積に対するＥＣとＤＭＣの体積の和の比率は１００体積％となる。また、ＥＣとＤＭＣの体積の和に対するＤＭＣの体積の比率は０．６となる。比較例３は、消火時間は１〜３秒と短いものの、比較例１−２と同一のＴＭＰ添加量にも関わらず、比較例１−２よりも消火時間は長くなった。ＬｉＰＦ６は非水電解液が着火した際の熱によって分解し、フッ素ラジカルを放出する。これが燃焼反応を促進する酸素ラジカルを捕捉し、燃焼反応を終了させる作用がある。比較例３において消化時間が長いのは、非水電解質の組成変更によりＬｉＰＦ６による燃焼反応終了作用が無くなったためと考えられる。加えて、ＴＭＰの分解に起因して初期容量、試験後容量比も低下した。したがって、ＴＭＰ及びＬｉＢＦ４を高濃度で用いると、自己消火性と試験後容量比の両立が困難となることが分かった。
【００５７】
実施例３は、実施例１−１の条件を基準に電解質をＬｉＰＦ６とＬｉＢＦ４の混合物に変更し、その混合比をそれぞれ０．８ｍｏｌ／ｌ、０．２ｍｏｌ／ｌとした例である。実施例３では、非水溶媒の総体積に対するＥＣとＤＭＣの体積の和の比率は１００体積％となる。また、ＥＣとＤＭＣの体積の和に対するＤＭＣの体積の比率は０．６となる。本実施例では、初期容量、試験後容量比、消火時間ともに実施例１−１と同等の性能を得ることができた。ＬｉＰＦ６と他の電解質を混合しても、ＬｉＰＦ６の添加量が０．８ｍｏｌ／ｌ以上であれば、ＬｉＰＦ６の添加量が１．０ｍｏｌ／ｌの場合と同等の自己消火性を確保することが可能である。
【００５８】
【表３】
0005712808.tif 000004
【００５９】
上述の各実施例においては、適宜、具体的な構成材料、部品等を変更しても良い。また、本発明の構成に、公知の技術を追加することも可能である。以下、上記の各実施例に係るリチウムイオン電池の材料、組成、構造等について補足的に説明する。
【００６０】
絶縁性シール材料１１２としては、熱硬化性樹脂、ガラスハーメチックシール等から選択することができ、非水電解液と反応せず、かつ気密性に優れた任意の材質を使用することができる。
【００６１】
正極リード線１１０、及び負極リード線１１１は、ワイヤ状、板状等の任意の形状を採用することができる。電流を流したときにオーム損失を小さくすることのできる構造であり、かつ非水電解液と反応しない材質であれば、正極リード線１１０及び負極リード線１１１の形状、材質は任意である。
【００６２】
正極リード線１１０又は負極リード線１１１の途中、あるいは正極リード線１１０と正極外部端子１０４との接続部、又は負極リード線１１１と負極外部端子１０５との接続部に、正温度係数抵抗素子を利用した電流遮断機構を設けてもよい。電流遮断機構を設けることにより、電池内部の温度が高くなったときに、リチウムイオン電池１０１の充放電を停止させ、電池を保護することが可能となる。
【００６３】
電極群の構造は、図１に示したような短冊状電極を積層させたものの他、円筒状もしくは扁平状等の任意の形状に捲回したもの等、種々の形状を採用することができる。電池容器１０２の形状は、電極群の形状に合わせ、円筒型、扁平長円形状、角型等の形状を適宜選択することができる。
【００６４】
電池容器１０２に対し蓋１０３を取り付ける際には、溶接以外にも、かしめ、接着等の他の方法を採用することができる。
【００６５】
注液口１０６は、必ずしも設けなくても良い。電極群を電池容器１０２に収納した後に、所定量の非水電解液を注入した後、蓋１０３で密閉することも可能である。この場合、注液口１０６は不要となる。
【００６６】
非水電解液１１３の注液に用いる注液口１０６に、安全機構としての機能を付与することも可能である。安全機構として、電池容器１０２内部の圧力が所定値以上となった際に開放される圧力弁が挙げられる。
【００６７】
電池容器１０２の材質は、アルミニウム、ステンレス鋼、ニッケルメッキ鋼等、非水電解液に対し耐食性のある材質から適宜選択される。
【００６８】
また、電池容器１０２内に正極リード線１１０又は負極リード線１１１を収容する場合は、非水電解液１１３と接触している部分において、正極リード線１１０又は負極リード線１１１の腐食やリチウムイオンとの合金化による材料の変質が起こらないように、正極リード線１１０又は負極リードの材料を選定することが必要である。
【００６９】
セパレータ１０９は、電池の充放電時にリチウムイオンを透過させる必要があるため、多孔体である必要がある。一般的には、細孔径が０．０１〜１０μｍ、気孔率が２０〜９０％であれば、リチウムイオン電池１０１に適用可能である。セパレータ１０９としては、ポリエチレン、ポリプロピレン等からなるポリオレフィン系高分子シート、あるいはポリオレフィン系高分子シートと４フッ化ポリエチレンを代表とするフッ素系高分子シートとを溶着させた多層構造のセパレータ等を使用することができる。セパレータ１０９の表面に、セラミックスとバインダの混合物を薄層状に形成しても良い。
【００７０】
（実施例４）
・電池システムの構成について
図２に、２個のリチウムイオン電池１０１を直列に接続した電池システムを示す。リチウムイオン電池１０１は、実施例１−１で示した仕様で作製した。図２の右側に配置したリチウムイオン電池１０１の負極外部端子は、電力ケーブル２１３により充放電制御器２１６の負極入力ターミナルに接続されている。図２の右側に配置したリチウムイオン電池１０１の正極外部端子は、電力ケーブル２１４を介して、図２の左側に配置したリチウムイオン電池１０１の負極外部端子に連結されている。図２の左側に配置したリチウムイオン電池１０１の正極外部端子は、電力ケーブル２１５により充放電制御器２１６の正極入力ターミナルに接続されている。このような配線構成によって、２個のリチウムイオン電池１０１を充電又は放電させることができる。
【００７１】
充放電制御器２１６は、電力ケーブル２１７、２１８を介して、外部機器２１９との間で電力の授受を行う。外部機器２１９は、充放電制御器２１６に給電するための外部電源や回生モータ等の各種電気機器、並びに本電池システムが電力を供給するインバータ、コンバータ及び負荷が含まれている。外部機器２１９が対応する交流、直流の種類に応じて、インバータ等を設ければ良い。
【００７２】
また、再生可能エネルギーを生み出す機器として、風力発電機の動作条件を模擬した発電装置２２２を設置し、電力ケーブル２２０、２２１を介して充放電制御器２１６に接続した。発電装置２２２が発電するときには、充放電制御器２１６が充電モードに移行し、外部機器２１９に給電するとともに、余剰電力をリチウムイオン電池１０１に充電する。また、風力発電機を模擬した発電量が外部機器２１９の要求電力よりも少ないときには、リチウムイオン電池１０１を放電させるように充放電制御器２１６が動作する。なお、発電装置２２２は他の発電装置、すなわち太陽電池、地熱発電装置、燃料電池、ガスタービン発電機等の任意の装置に置換することができる。充放電制御器２１６は上述の動作をするように自動運転可能なプログラムを記憶させておく。
【００７３】
・電池システムの運転方法について
外部機器２１９は充電時に電力を供給し、放電時に電力を消費させた。リチウムイオン電池１０１は定格容量が得られる通常の充電を行う。例えば、１時間率の充電電流にて、４．１Ｖあるいは４．２Ｖの定電圧充電を０．５時間、実行することができる。充電条件は、リチウムイオン電池の材料の種類、使用量等の設計で決まるので、電池の仕様ごとに最適な条件とする。
【００７４】
リチウムイオン電池１０１を充電した後には、充放電制御器２１６を放電モードに切り替えて、各電池を放電させる。通常は、一定の下限電圧に到達したときに放電を停止させる。本実施例では、５時間率放電まで実施し、１時間率放電時の容量に対して９０％の高い容量を得た。また、風力発電機を模擬した発電装置２２２の発電中には、３時間率の充電を行うことができた。
【００７５】
なお、上記の実施例について、各構成要素を公知の技術で置き換えることも可能である。例えば、発電装置２２２は、太陽光、地熱、波動エネルギー等の任意の再生可能なエネルギー発電システムに置き換えることができる。また、外部機器２１９は、電気モータ等の駆動装置に置き換えると、電気自動車、ハイブリッド電気自動車、プラグインハイブリッド電気自動車、電動式建設機械、運搬機器、建設機械、介護機器、軽車両、電動工具、ゲーム機、映像機、テレビ、掃除機、ロボット、携帯端末情報機器、離島の電力貯蔵システム、宇宙ステーション用の電源等に利用することも可能である。
【００７６】
このような電池システムによれば、リチウムイオン電池の非水電解液に自己消火作用を発現させ、かつ、寿命を改善させることが可能となる。
【符号の説明】
【００７７】
１０１  リチウムイオン電池
１０２  電池容器
１０３  蓋
１０４  正極外部端子
１０５  負極外部端子
１０６  注液口
１０７  正極
１０８  負極
１０９  セパレータ
１１０  正極リード線
１１１  負極リード線
１１２  絶縁性シール材料
１１３  非水電解液
２１３、２１４、２１５、２１７、２１８、２２０、２２１  電力ケーブル
２１６  充放電制御器
２１９  外部機器
２２２  発電装置
【図１】
0005712808.tif 000005
【図２】
0005712808.tif 000006